(57)【要約】【課題】熱収縮性、透明性及び光沢など特性をバランスよく兼ね備えた繊維を提供する。【解決手段】塩化ビニル系樹脂と、ポリエステル系樹脂と、アクリル系重合体と、を含有する樹脂組成物である、さらに該樹脂組成物を溶融紡糸した繊維である。含有率が、塩化ビニル系樹脂が２５〜９８質量％、ポリエステル系樹脂が１〜５０質量％、及びアクリル系重合体が１〜６０質量％である樹脂組成物。さらに、含有率が、塩化ビニル系樹脂が３５〜９０質量％、ポリエステル系樹脂が５〜３５質量％、及びアクリル系重合体が５〜６０質量％であることが好ましい。また、ポリエステル系樹脂が、ポリ乳酸系樹脂であり、アクリル系重合体がメチルメタアクリレート樹脂であることが好ましい。【選択図】なし【特許請求の範囲】
【請求項１】
塩化ビニル系樹脂と、ポリエステル系樹脂と、アクリル系重合体と、を含有する樹脂組成物。
【請求項２】
含有率が、塩化ビニル系樹脂が２５〜９８質量％、ポリエステル系樹脂が１〜５０質量％、及びアクリル系重合体が１〜６０質量％である請求項１に記載の樹脂組成物。
【請求項３】
含有率が、塩化ビニル系樹脂が３５〜９０質量％、ポリエステル系樹脂が５〜３５質量％、及びアクリル系重合体が５〜６０質量％である請求項１に記載の樹脂組成物。
【請求項４】
ポリエステル系樹脂が、ポリ乳酸系樹脂である請求項１〜３のいずれか１項に記載の樹脂組成物。
【請求項５】
アクリル系重合体が、メチルメタアクリレート樹脂である請求項１〜４のいずれか１項に記載の樹脂組成物。
【請求項６】
請求項１〜５のいずれか１項に記載の樹脂組成物を溶融紡糸した繊維。
【請求項７】
請求項６に記載の繊維からなる人工毛髪用繊維。
【請求項８】
請求項７に記載の人工毛髪用繊維からなる頭髪装飾繊維。
【発明の詳細な説明】
【技術分野】
【０００１】
本発明は、熱収縮性に優れた繊維に関するものである。
【背景技術】
【０００２】
従来、塩化ビニル系樹脂は、耐候性、透明性、難燃性、耐薬品性に優れ、安価であることから典型的な汎用プラスチックとして、様々な用途に利用されている。その塩化ビニル系樹脂を溶融紡糸した繊維は、強度、伸度、感触等が天然毛髪に近いことから、例えば、ウィッグ、ヘアーピース、ブレード、エクステンションヘアー等の頭髪装飾用の人工毛髪用繊維として多く使用されている。しかし、更に天然毛髪に近づけるために様々な繊維二次加工が施され、この二次加工の結果としてウィッグ等の加工工程において、必要以上に熱収縮してしまう場合があった。これを解決する手段として、塩化ビニル樹脂と塩素化塩化ビニル樹脂からなる塩化ビニル系繊維（例えば、特許文献１を参照。）が提案されているが、この方法では多量の塩素化塩化ビニル樹脂を添加することが困難であり、十分な効果を得られない場合があった。
【０００３】
更に、特定の塩素化塩化ビニル樹脂を２種類添加した塩化ビニル系繊維（例えば、特許文献２参照。）が提案されている。この手段により塩素化塩化ビニル樹脂の添加量を増加させることができ、１００℃程度での熱収縮を抑えることは可能となった。しかし近年、ウィッグ等のスタイルの多様化、高度化によって、より高温での加工処理が要求され、これらの手段では対応が困難であり加工特性に劣る場合があった。
【特許文献１】特公昭６０−１８３２３号公報
【特許文献２】特開２００３−１９３３２９号公報
【発明の開示】
【発明が解決しようとする課題】
【０００４】
本発明の樹脂組成物を用いることにより、熱収縮性、透明性及び光沢など特性をバランスよく兼ね備えた繊維を提供することを目的とする。
【課題を解決するための手段】
【０００５】
本発明は、以下の要旨を有する。
【０００６】
（１）塩化ビニル系樹脂と、ポリエステル系樹脂と、アクリル系重合体と、を含有する樹脂組成物。
（２）含有率が、塩化ビニル系樹脂が２５〜９８質量％、ポリエステル系樹脂が１〜５０質量％、及びアクリル系重合体が１〜６０質量％である前記（１）に記載の樹脂組成物。
（３）含有率が、塩化ビニル系樹脂が３５〜９０質量％、ポリエステル系樹脂が５〜３５質量％、及びアクリル系重合体が５〜６０質量％である前記（１）に記載の樹脂組成物。
（４）ポリエステル系樹脂が、ポリ乳酸系樹脂である前記（１）〜（３）のいずれかに記載の樹脂組成物。
（５）アクリル系重合体が、メチルメタアクリレート樹脂である前記（１）〜（４）のいずれかに記載の樹脂組成物。
（６）前記（１）〜（５）のいずれかに記載の樹脂組成物を溶融紡糸した繊維。
（７）前記（６）に記載の繊維からなる人工毛髪用繊維。
（８）前記（７）に記載の人工毛髪用繊維からなる頭髪装飾繊維。
【発明の効果】
【０００７】
本発明の樹脂組成物を用いることにより、熱収縮性、透明性及び光沢など特性をバランスよく兼ね備えた繊維を得ることができる。
【発明を実施するための最良の形態】
【０００８】
本発明の樹脂組成物は、塩化ビニル系樹脂と、ポリエステル系樹脂と、アクリル系重合体と、を含有しているものが好ましい。
【０００９】
本発明の樹脂組成物に用いることができる塩化ビニル系樹脂は、塊状重合、溶液重合、懸濁重合、乳化重合等の手段によって得られたものであるが、成形物の初期着色性等を勘案すると、好ましくは懸濁重合によって製造したものである。本発明における塩化ビニル系樹脂は、好ましくは、従来公知の塩化ビニル単独重合物であるホモポリマー樹脂、又は、従来公知の各種のコポリマー樹脂であるが、本発明の目的に反しない限り、これら以外の塩化ビニル系樹脂であってもかまわない。前記コポリマー樹脂としては、従来公知のコポリマー樹脂を使用することができるが、好ましくは、塩化ビニル−酢酸ビニルコポリマー樹脂、塩化ビニル−プロピオン酸ビニルコポリマー樹脂等の塩化ビニルとビニルエステル類とのコポリマー樹脂、塩化ビニル−アクリル酸ブチルコポリマー樹脂、塩化ビニル−アクリル酸２エチルヘキシルコポリマー樹脂等の塩化ビニルとアクリル酸エステル類とのコポリマー樹脂、塩化ビニル−エチレンコポリマー樹脂、塩化ビニル−プロピレンコポリマー樹脂等の塩化ビニルとオレフィン類とのコポリマー樹脂、及び、塩化ビニル−アクリロニトリルコポリマー樹脂であり、さらに好ましくは、塩化ビニルの単独重合物であるホモポリマー樹脂、塩化ビニル−エチレンコポリマー樹脂、塩化ビニル−酢酸ビニルコポリマー樹脂等のコポリマー樹脂である。前記コポリマー樹脂においては、コモノマーの含有量は、特に限定されず、成型加工性等の要求品質に応じて決めることができる。
【００１０】
塩化ビニル系樹脂の粘度平均重合度は、好ましくは６００〜２５００である。塩化ビニル系樹脂の粘度平均重合度が６００未満であると、塩化ビニル系樹脂の溶融粘度が低下するので得られる繊維は熱収縮しやすく恐れがある。一方、粘度平均重合度が２５００を超えると、溶融粘度が高くなるので、ノズル圧力が高くなり、そのために、安全な紡糸が困難になる恐れがある。前記粘度平均重合度は、樹脂２００ｍｇをニトロベンゼン５０ｍｌに溶解させ、このポリマー溶液の比粘度を３０℃恒温槽中において、ウベローデ型粘度計を用いて測定し、ＪＩＳ―Ｋ６７２０−２により算出したものである。
【００１１】
本発明の樹脂組成物における塩化ビニル系樹脂の含有率は、２５〜９８質量％、好ましくは３０〜９５質量％、特に好ましくは３５〜９０質量％である。塩化ビニル系樹脂が２５質量％未満であると、本発明の樹脂組成物から得られる繊維の光沢が劣る場合がある。一方、塩化ビニル系樹脂が９８質量％を超えると、得られる繊維の耐熱性が劣る場合がある。
【００１２】
本発明の樹脂組成物に用いることができるポリエステル系樹脂は、特に限定されるものではないが、融点が、好ましくは１００〜３００℃、特に好ましくは１２０〜２５０℃、最も好ましくは１３０〜２００℃である、結晶性を有するものを使用するのが望ましい。ポリエステル系樹脂の融点が、１００℃未満であると、本発明の樹脂組成物の耐熱性が劣る場合がある。一方、融点が、３００℃を超えると塩化ビニル系樹脂との混合が難しくなる場合がある。融点とは、示差走査型熱量計（ＤＳＣ）を用いて、試料約５ｍｇを窒素中、昇温速度１０℃／分で昇温させた時の融解熱量のピークとなる温度を測定し、ＪＩＳＫ−７１２１により算出したものである。ここで、本発明にかかる融点は、通常ポリエステル系樹脂の融点に起因し、ポリエステル系樹脂単独の融点に依存するのが一般的だが、塩ビ系樹脂との相乗効果で融点が変化する場合もある。このような場合、本発明は塩化ビニル系樹脂とポリエステル系樹脂の複合化によって得られる樹脂組成物に関するものであり、該樹脂組成物を測定したときの融点が優先される。
【００１３】
ポリエステル系樹脂としては、ポリエチレンテレフタレート、ポリトリメチレンテレフタレート、ポリブチレンテレフタレート、ポリエチレンナフタレート等の芳香族ポリエステル系樹脂やポリ乳酸、ポリヒドロキシ酪酸、ポリカプロラクトン、ポリブチレンサクシネート、ポリブチレンアジペート、ポリエチレンサクシネート、ポリグリコール酸、ポリ−３−ヒドロキシプロピオネート、ポリ−３−ヒドロキシブチレート等の脂肪族ポリエステル樹脂等が含まれる。また、これらの共重合体も含まれ、更に、これらを他の樹脂との共重合体やブロック、グラフト重合体も排除されない。これらの中で、特に限定されないが、塩化ビニル系樹脂との混合性の点で、脂肪族ポリエステル樹脂が好ましく、特にポリ乳酸系樹脂が好ましい。
【００１４】
ポリ乳酸系樹脂としては、特に制限されるものではないが、光学純度が低いと結晶性が低下し、特に融点が低下することが知られている。このため、Ｌ体が７０％以上、好ましくは８０％以上、特に好ましくは９０％含まれるものが使用するのが望ましい。ポリ乳酸系樹脂の分子量は、ゲルパーミエーションクロマトグラフィー（ＧＰＣ）により測定した標準ポリスチレン換算法による重量平均分子量が１万〜１００万、好ましくは２万〜７５万、特に好ましくは３万〜５０万である。重量平均分子量が小さければ、得られる繊維の耐熱性向上の効果が乏しく、大きければ塩化ビニル系樹脂との混合が困難になる場合がある。  
【００１５】
本発明の樹脂組成物におけるポリエステル系樹脂の含有率は、１〜５０質量％、好ましくは２〜４０質量％、特に好ましくは５〜３５質量％である。ポリエステル系樹脂が１質量％未満であると、本発明の樹脂組成物から得られる繊維の耐熱性が劣る場合がある。一方、ポリエステル系樹脂が５０質量％を超えると、得られる繊維の光沢が劣る場合がある。
【００１６】
本発明の樹脂組成物に用いることができるアクリル系重合体は、メチルアクリレート、エチルアクリレート、ｎ−プロピルアクリレート、ｉ−プロピルアクリレート、ｎ−ブチルアクリレート、ｔ−ブチルアクリレート、メチルメタアクリレート、エチルメタアクリレート、ｎ−プロピルメタアクリレート、ｎ−ブチルメタアクリレート、ｔ−ブチルメタアクリレート等が含まれる。また、これらの共重合体も含まれ、更に、これらを他の樹脂との共重合体やブロック、グラフト重合体も排除されない。これらの中で、特に限定されないが、塩化ビニル系樹脂、ポリエステル系樹脂との混合性の点で、特にメチルメタアクリレートが好ましい。
【００１７】
アクリル系重合体は、アクリル酸アルキルエステル、もしくはメタアクリル酸アルキルエステル等のモノマーをラジカル開始剤の存在下にラジカル重合することにより得られるが、重合方法はこれに限られるものではなく、一般的に知られている公知の種々の重合方法を用いて重合することができる。
【００１８】
本発明の樹脂組成物におけるアクリル系重合体の含有率は、１〜６０質量％、好ましくは２〜６０質量％、特に好ましくは５〜６０質量％である。アクリル系重合体が１質量部未満であると、本発明の樹脂組成物から得られる繊維の透明性が劣る場合がある。一方、アクリル系重合体が６０質量％を超えると、得られる繊維の紡糸性が劣る場合がある。
【００１９】
本発明における塩化ビニル系樹脂、ポリエステル系樹脂、アクリル系重合体を含む樹脂組成物は、従来公知の混合機、例えば、ヘンシェルミキサー、スーパーミキサー、リボンブレンダー等を混合してなるパウダーコンパウンド、又は、これを溶融混合してなるペレットコンパウンドとして使用することができる。パウダーコンパウンドは、従来公知の通常の条件で製造できる。ホットブレンドでもコールドブレンドでもよいが、特に好ましくは、樹脂組成物中の揮発分を減少させるために、ブレンド時のカット温度を１０５〜１５５℃迄上げてなるホットブレンドを使用するのが好ましい。ペレットコンパウンドは、通常の塩化ビニル系ペレットコンパウンドの製造と同様にして製造できる。例えば、単軸押出機、異方向２軸押出機、コニカル２軸押出機、同方向２軸押出機、コニーダー、プラネタリーギアー押出機、ロール混練り機等の混練り機を使用して、ペレットコンパウンドとすることができる。ペレットコンパウンドを製造する際の条件は、特に限定はされないが、樹脂温度を１８５℃以下になる様に設定することが望ましい。
【００２０】
本発明において、混合された塩化ビニル系樹脂、ポリエステル系樹脂、アクリル系重合体を含む樹脂組成物を繊維状の未延伸糸にする際には、従来公知の押出機を使用できる。例えば、単軸押出機、異方向２軸押出機、コニカル２軸押出機などを使用できるが、特に口径が３５〜８５ｍｍ程度の単軸押出機、又は口径が３５〜５０ｍｍ程度のコニカル２軸押出機を使用することが好ましい。押出機の口径が過大になると、押出量が多くなったり、ノズル圧力が過大になり、未延伸糸の流出速度が速くなりすぎて巻き取りが困難になる場合があるので好ましくない。
【００２１】
本発明の樹脂組成物は、従来公知の紡糸法によって繊維とされる。紡糸法は特に限定されないが、溶融紡糸法が好ましい。例えば、人工毛髪用としてのカール特性等の品質面を勘案すれば、１ケのノズル孔の断面積が０．０１〜１ｍｍ２、好ましくは０．０４〜０．５ｍｍ２のノズルをダイ（紡糸金型）の先端部に溶融紡糸を行うのが好ましい。１ケのノズル孔の断面積が１ｍｍ２を超えると、細繊度の未延伸糸、又は延熱糸とするために、過大な張力をかける必要があり、これにより残留歪みが増加し、カール保持製等の品質が低下するおそれがある。
【００２２】
本発明においては、１ケのノズル孔の断面積が１ｍｍ２以下の複数のノズル孔をダイに配列してなるマルチタイプのノズル孔（ノズル孔数は、５０〜３００個。ノズル配列数は１〜５列。）からストランドを流出せしめて、単繊度が３００デシテックス以下の未延伸糸を製造することが好ましい。具体的には樹脂組成物のペレットコンパウンド等を、例えば、単軸押出機を使用して樹脂温度１６０〜２００℃、より好ましくは１６５〜１９０℃で溶融紡糸することによって未延伸糸を得ることができる。
【００２３】
前記溶融紡糸で得られた未延伸糸に公知の方法で延伸処理および熱処理を施して、単繊度が３００デシテックス以下の細繊度の繊維（延伸糸）とすることができる。延伸処理条件としては延伸処理温度３０〜１５０℃の雰囲気下で、２〜２０倍まで延伸した後、この延伸した繊維を８０〜２００℃の温度に保持した空気雰囲気下で弛緩処理することが好ましい。
【００２４】
未延伸糸に延伸処理および熱処理をした繊維は、その一本の単繊度が、１〜２００デシテックス、好ましくは５〜１５０デシテックス、特に好ましくは１０〜１００デシテックスである。ここで、繊維が細くても、太くても天然品から乖離することになり、自然感が損なわれる。デシテックスとは、長さ１００ｃｍの繊維２０本の重量を測定し、この1本当たりの平均重量（グラム）を１万倍した数値である。本発明においては特に限定しないが、単繊度が均一である必要は無く、場合によっては、単繊度が異なる複数の繊維を混合して使用することも可能である。
【００２５】
本発明における樹脂組成物は、塩化ビニル系樹脂、ポリエステル系樹脂、アクリル系重合体以外に、目的に応じて従来公知の添加剤を配合してもよい。添加剤の例としては、滑剤、熱安定剤、加工助剤、強化剤、紫外線吸収剤、酸化防止剤、帯電防止剤、充填剤、難燃剤、顔料、初期着色改善剤、導電性付与剤、表面処理剤、光安定剤、香料等がある。
【実施例】
【００２６】
以下に、を参照しつつ、実施例、比較例を挙げて本発明をより詳細に説明する。これらはいずれも例示的なものであって、本発明の内容を限定するものではない。表１，２の配合数値は、質量％である。
【００２７】
【表１】
2008144095.tif 000002
【００２８】
【表２】
2008144095.tif 000003
【００２９】
表１、２において「紡糸性」とは、樹脂組成物を溶融紡糸する際の成形性を表したものである。紡糸性の試験にあっては、紡糸金型から同時に１２０本の繊維を押出成形した際の、糸切れ発生回数（溶融押出中に、数本の繊維状体が途切れる現象：測定時間は３０分間、測定回数は３回）を測定したものである。
【００３０】
表１、２において「熱収縮率」とは、試験体を熱処理した際に発生する熱収縮率を表したものである。具体的には、長さ１００ｍｍに調整した繊維の試験体１２本を、１３０℃のギアオーブン中で１５分間放置し、放置前後における試験体の長さの比（（放置前の長さ−放置後の長さ）／放置前の長さ）×１００を算出したもので、１２本のうち、最大値、最小値を排除した１０本の平均値であり、次の評価基準
優良：熱収縮率が０〜３％のもの
良  ：熱収縮率が４〜７％のもの
可  ：熱収縮率が８〜１０％のもの
不良：熱収縮率が１１％以上のもの
で評価した。
【００３１】
表１、２において「光沢」とは、繊維２４０００本を束ねて、直射日光の当たる室内と蛍光灯下における目視判定し、次の評価基準
優良：平滑感があって、光沢が少ないもの
良  ：平滑感が少ないが、光沢が少ないもの
可  ：凹凸感があって光沢が少ない、または平滑で光沢が少しあるもの
不良：凹凸が大きい、または光沢が強いもの
で評価した。
【００３２】
表１、２において「透明性」とは、着色した繊維２４０００本を束ねて、直射日光の当たる室内と蛍光灯下における目視判定し、次の評価基準
優良：透明感があり、発色性がよいもの
良  ：透明感があるが、ややくすんだ色のもの
可  ：全体的に白いが、発色性があるもの
不良：透明感がなく、全体的に白く、くすんだ色のもの
で評価した。
【００３３】
表１、２において「総合評価」とは、次の評価基準
優良：熱収縮率が良以上で、透明性と光沢が共に優良のもの
良  ：熱収縮率が良以上で、透明性と光沢が共に良、若しくは透明性と光沢のどちらかが１つが優良のもの
可  ：熱収縮率、透明性、及び光沢の１つでも可のもの
不良：熱収縮率、透明性、及び光沢の１つでも不良のもの
で評価した。
【００３４】
（実施例１）
（ａ）塩化ビニル系樹脂（大洋塩ビ社製  ＴＨ−１０００：重合度１０００）７４質量％と、ポリエステル系樹脂としてポリ乳酸樹脂（ユニチカ社製  テラマックＴＥ−４０００：融点１７０℃、Ｌ体比率９８．２〜９８．５％）１３質量％、アクリル系重合体としてメチルメタアクリレート（クラレ社製  パラペットＧ）１３質量％、ハイドロタルサイト系複合熱安定剤（日産化学工業社製  ＣＰ−４１０Ａ）１質量部、エステル系滑剤（理研ビタミン社製  ＥＷ−１００）０．７５質量部を含有する樹脂組成物を、リボンブレンダーで１００℃まで攪拌昇温させて混合する工程、（ｂ）前記混合した樹脂組成物を、繭型ノズル形状、ノズル孔断面積０．０５ｍｍ２、及びノズル孔数１８０の紡糸金型を用いて、金型温度１９０℃及び押出し量１５ｋｇ／時間で、４０ｍｍ単軸押出機で溶融紡糸して、平均繊度１５０デシテックスの未延伸糸を得る工程、（ｃ）前記溶融紡糸した繊維を１０５℃の空気雰囲気下で３００％に延伸する工程、そして（ｄ）前記延伸した繊維に１４０℃の空気雰囲気下で、繊維の全長が処理前の７５％の長さに収縮するまで熱弛緩処理する工程を順次経て、単繊度が６５デシテックスの繊維を得た。
【００３５】
（実施例２〜１６）
表１、２に示す塩化ビニル系樹脂、ポリエステル系樹脂、アクリル重合体の配合量を用いて、実施例１と同様にして、繊維を得た。
【００３６】
（実施例１７、１８）
塩化ビニル系樹脂を、重合度を変えたもの（大洋塩ビ社製  ＴＨ−７００：重合度７００、ＴＨ−２０００：重合度２０００）に変更した以外は、実施例１と同様にして、繊維を得た。
【００３７】
（実施例１９）
塩化ビニル系樹脂を塩化ビニル−エチレンコポリマー樹脂（大洋塩ビ社製  ＴＥ−１０５０：重合度１０５０）に変更した以外は、実施例１と同様にして、繊維を得た。
【００３８】
（実施例２０，２１）
ポリエステル系樹脂を、結晶性ポリエステル樹脂（東洋紡績社製  バイロンＧＭ−９２５：融点１６６℃、バイロンＧＡ−５４１０、融点１１７℃））に変更した以外は、実施例１と同様にして、繊維を得た。
【００３９】
（実施例２２、２３）
アクリル重合体を、メタアクリル系樹脂（住友化学社製  スミペックスＬＧ）、アクリル共重合体（三菱レイヨン社製  メタブレンＰ−５０１Ａ）に変更した以外は、実施例１と同様にして、繊維を得た。
【００４０】
（比較例１〜４）
表２に示す塩化ビニル系樹脂、ポリエステル系樹脂、アクリル重合体の配合量を用い、実施例１と同様にして、繊維を得た。
【００４１】
表１、２から明らかなように、本発明は、熱収縮性、透明性に優れ、光沢が少なく、また、溶融紡糸時に糸切れの少ない繊維を容易に得られることができる。
【産業上の利用可能性】
【００４２】
本発明の樹脂組成物を用いて得られた繊維は、例えばウィッグ、ヘアピース、ブレード、ドールヘアー、エクステンションヘアー等の頭髪装飾用の人工毛髪用繊維に好適に用いることができる。